(57)【特許請求の範囲】
【請求項１】
Ａ．電子供与活性化剤を、有機エポキシ化合物及び有機リン化合物を本質的に含む溶媒システム中の２ハロゲン化マグネシウム、水もしくはアルコールとの２ハロゲン化マグネシウム錯体、ハロゲン原子がハイドロカルボキシル基もしくはハロハイドロカルボキシル基に置換されている２ハロゲン化マグネシウム誘導体、またはその混合物の溶液に溶解することで均一な溶液を形成し、次に少なくとも１種の共沈剤と一般式：
〔式１〕
ＴｉＸｎ（ＯＲ）４−ｎ
（式中、Ｘがハロゲンであり、Ｒがハイドロカルビル基であり、ｎが０〜４の整数である）を有する遷移金属ハロゲン化チタンもしくはその誘導体とを混合して得られるチタン含有固体触媒成分にあって、該電子供与活性化剤が有機アルコール、有機エーテル及び／又はそれらの混合物より選択され、該共沈剤が有機酸、有機酸無水物、エーテル及びケトンからなる群より選択されてなる、チタン含有固体触媒成分、および
Ｂ．有機アルミニウム化合物、を含み、
成分Ａ中のＴｉに対する成分Ｂ中のＡｌのモル比が５〜１０００である触媒系であって、エチレン重合又は共重合で使用されることを特徴とする触媒系。
【請求項２】
該ハロゲン化マグネシウムの均一溶液調製中にハロゲン化金属調製剤が該溶液中に加えられ、該ハロゲン化金属がＢｉ、Ｚｎ、Ｐｂ、Ｃａ、Ｈｇ、Ｖ、Ｆｅ、Ｃｏ、Ｓｒ又はその混合物のハロゲン化物より選択される、請求項１記載の触媒系。
【請求項３】
該有機エポキシ化合物がエチレンオキサイド、プロピレンオキサイド、ブチレンオキサイド、ブタジエンオキサイド、ブタジエンジオキサイド、エポキシクロロプロパン、メチルグリシジルエーテル、ジグリシジルエーテル、またはその混合物より選択される、請求項１記載の触媒系。
【請求項４】
該有機リン化合物がトリメチル燐酸、トリエチルリン酸、トリブチルリン酸、トリフェニルリン酸、トリメチル亜リン酸、トリエチル亜リン酸、トリブチル亜リン酸、トリフェニル亜リン酸、またはその混合物より選択される、請求項１記載の触媒系。
【請求項５】
該電子供与活性化剤が１またはそれ以上の有機アルコール、またはその混合物であり、Ｃ１−Ｃ８脂肪族アルコールまたはそれに対応する異性体より選択される、請求項１記載の触媒系。
【請求項６】
該電子供与活性化剤がメチルエーテル、エチルエーテル、プロピルエーテル、ブチルエーテル、アミルエーテル及びその混合物より選択される１またはそれ以上の低級脂肪族エーテルである、請求項１記載の触媒系。
【請求項７】
該電子供与活性化剤が１またはそれ以上の有機アルコールであり、メタノール、エタノール、プロパノール、イソプロパノール、ブタノール、イソブタノール、２−エチルヘキサノール、ｎ−オクタノール、グリセロール、またはその混合物より選択される、請求項１記載の触媒系。
【請求項８】
該共沈剤が無水酢酸、無水フタル酸、無水コハク酸、無水マレイン酸、ピロメリット酸２無水物、酢酸、プロピオン酸、酪酸、アクリル酸、メタクリル酸、アセトン、メチルエチルケトン、ベンゾフェノン、メチルエーテル、エチルエーテル、プロピルエーテル、ブチルエーテル、アミルエーテル、またはその混合物より選択される、請求項１記載の触媒系。
【請求項９】
該遷移金属ハロゲン化チタン又はその誘導体が、四塩化チタン、四臭化チタン、四ヨウ化チタン、テトラブトキシチタン、テトラエトキシチタン、クロロトリエトキシチタン、ジクロロジエトキシチタン、トリクロロエトキシチタン、またはその混合物より選択される、請求項１記載の触媒系。
【請求項１０】
成分Ａ中の該電子供与活性化剤に対するハロゲン化マグネシウムのモル比が１：０．００５〜１５である、請求項１記載の触媒系。
【請求項１１】
成分Ａ中の該遷移金属ハロゲン化チタンに対するハロゲン化マグネシウムのモル比が１：０〜０．２である、請求項１記載の触媒系。
【請求項１２】
前記成分（Ａ）を調製する工程である、
（ａ）電子供与活性化剤を、必要に応じて加えるハロゲン化金属とともに、連続的な撹拌により、有機エポキシ化合物及び有機燐化合物を本質的に含む溶媒システム中のハロゲン化マグネシウム溶液に溶解し、均一な溶液を形成する工程、
（ｂ）１又はそれ以上の共沈剤存在下、−３５℃〜６０℃の温度にて該均一溶液にチタン化合物を滴下し加えるか、又は該均一溶液をチタン化合物中に滴下し加え、続いて反応混合液の温度を６０〜１１０℃に上げて懸濁液を形成する工程、
（ｃ）該懸濁液を１０分〜１０時間攪拌する工程、および
（ｄ）該懸濁液より形成された沈殿を濾過し、母液を除き、固体物質をトルエン及びヘキサンで洗浄しチタン含有触媒成分（Ａ）を得る工程、
を含む請求項１〜１１のいずれかに記載された触媒組成を調製する方法。
【請求項１３】
請求項１〜１１のいずれかに記載された触媒系のエチレンスラリー重合又は共重合での使用方法。
【請求項１４】
請求項１〜１１のいずれかに記載された触媒系のエチレン気相重合又は共重合での使用方法。
【発明の詳細な説明】
【０００１】
【発明の属する技術分野】
本発明は触媒系及び同システムを調整する工程、並びにエチレン重合及び共重合工程への同システムの利用に関する。
【０００２】
【従来の技術】
エチレン重合触媒の活性を増加し、ポリマー製品の特性及び製造を改良する為に大きな努力が払われてきた。１９７０年代より三井石油化学工業株式会社及びその他は各種塩化マグネシウム支持Ｔｉ−Ｍｇ高活性触媒の開発に成功し、世界中のスラリー重合技術分野に大きな進歩をもたらした。例えば、ＪＰ４９−５１３７８がエチレン重合及び共重合の代表的な工程を開示している。これら工程に使用された触媒は、ランプ用石油溶媒中に破砕した２塩化マグネシウムをエタノールと混合しMgCl2・6C3H5OHスラリーを形成せしめ、その後ジエチル塩化アルミニウムを加えエステル化し大部分のエタノールを消費させ、続いて四塩化チタンを加えＴｉ−Ｍｇ高活性触媒を得ることを含む工程により調整された。触媒調製技術は単純である。反応条件は厳密ではない。そして操作は容易である。しかしその後の実務の中で、この触媒の幾つかの明瞭な欠点が明らかになってきた。第１は溶媒のアルコールと、触媒中に使用されているアルカンの間の大きな極性差により、ハロゲン化マグネシウムを溶媒に溶解することが困難なことである。この様な例では、例えば高温（例えば１００℃以上）に加熱してもハロゲン化マグネシウムは完全に溶解し均一な溶液を形成できず、微細に破砕されたコロイド懸濁液又は膨潤したハロゲン化マグネシウムスラリーのみが形成される。従って、この様に調製された触媒は、例えば得られたポリマー粒子が比較的低い見かけの密度、粒子形状の不良、及び粒子サイズ分布の不良といったハロゲン化マグネシウムの層状結晶特性により付与される幾つかの欠点を示した。
【０００３】
【発明が解決しようとする課題】
ＣＮ８５１００９７．２はオレフィン重合及び共重合に適した触媒系を開示し、そして触媒系は（Ａ）チタン含有固体触媒成分,（Ｂ）アルキルアルミニウム化合物、及び（Ｃ）有機シリコンを含むが、固形基質である成分（Ａ）)は、ハロゲン化マグネシウムを有機エポキシ化合物及び有機燐化合物内に溶解し均一な溶液を得て、次に４塩化チタンまたはその誘導体を混合し有機無水物、有機酸、エーテル、ケトン等の共沈剤存在下に固体を沈殿せしめ、更にポリカルボン酸エステルで処理してそれを固体上に固定し、最後に四塩化チタン及び不活性希釈剤で処理して得た。クロリン含有エポキシ化合物、有機燐化合物及びトルエンを含む触媒に用いられる混合溶媒システムをアルコール及びアルカン溶媒システムの代わりに用いハロゲン化マグネシウムを溶解した。上記これら成分は同等の極性を持つことから、ハロゲン化マグネシウムは低温（例えば５０℃）にて完全に溶解でき、均一な溶液が形成された。ハロゲン化マグネシウム層状結晶の特性に関係する欠点は解消でき、特に見かけ密度、正則性、粒子形態等は顕著に改善された。触媒系をプロペン重合に使用する場合、触媒系は高い活性を持ち、得られたポリマーは高い正則性を持ち、その粒子は大きな見かけ密度を有した。しかし、エチレン重合に利用した場合には、触媒はまだ低活性という欠点を示す。例えば実施例２４開示の如く、温度８５℃、水素圧０．２５ＭＰａ、エチレン圧０．７５ＭＰａ及びエチレン重合時間２時間の条件では、該触媒の重合活性は５３７ｋｇＰＥ／ｇＴｉ（１０．７ｋｇＰＥ／ｇ．ｃａｔ）であり、又触媒は調節剤として水素を利用した分子量変更に対し十分感受性ではない。上記の欠点により、触媒を工業スケールで使用することは難しい。
【０００４】
【課題を解決するための手段】
本発明は、従来技術の欠点を克服するエチレン重合及び共重合の利用に好適な触媒系、及び同触媒系を調製する工程を提供する。エチレン重合及び共重合への利用に適した本触媒系は、実質的に有機エポキシ化合物及び有機燐化合物を含む溶媒システム中のハロゲン化マグネシウム溶液中に電子供与活性化剤を溶解して均一な溶液を形成せしめ、次に少なくとも１の共沈殿剤及び遷移金属ハロゲン化チタン又はその誘導体と混合して固形成分を形成せしめ、続いて重合に使用する前に有機アルミニウム成分との化合の中に取り込ませ、調製される。触媒系の調整方法は単純である。触媒はエチレン重合で使用された場合に高い活性を有し、生じたポリマーはより良好な粒子形態及び高い見かけ密度を有し、極少量の低分子副産物のみ形成される。
【０００５】
エチレン重合又は共重合への利用に適した本発明の触媒系は、成分Ａ及びＢを含む。該成分Ａは、実質的に有機エポキシ化合物及び有機燐化合物を含む溶媒システム中にチタン含有固体触媒成分の２ハロゲン化マグネシウム、水もしくはアルコールとの２ハロゲン化マグネシウム錯体、ハロゲン原子がハイドロカルボキシル基もしくはハロハイドロカルボキシル基に置換されている２ハロゲン化マグネシウム誘導体、またはその混合物の溶液を溶解し均一な溶液を形成せしめ、次に少なくとも１の共沈殿剤と一般式：ＴｉＸｎ（ＯＲ）４−ｎ（式中、Ｘがハロゲンであり、Ｒがハイドロカルビル基であり、ｎが０〜４の整数である）を有する遷移金属ハロゲン化チタン又はその誘導体と混合して得たチタン含有固体触媒成分である。電子供与活性化剤は少なくとも有機アルコール、有機エーテル、及び／又はその混合物の一つであり、また共沈剤は有機酸無水物、有機酸、エーテル、及び／又はケトンより選択される。該成分Ｂは有機アルミニウム化合物である。成分ＡのＴｉに対する成分ＢのＡ１のモル比は５〜１０００である。
【０００６】
本発明は更に触媒系を調製する工程、特に触媒系の成分(A)を調製する工程も提供する。
また、本発明はエチレン重合への触媒系の利用方法も提供する。
【０００７】
エチレン重合への利用に適した本発明の触媒系は成分（Ａ）及び（Ｂ）、そして必要に応じてハロゲン化金属調製剤を含む。
【０００８】
成分（Ａ）は以下の方法により調整される。
まずハロゲン化マグネシウムを実質的に有機エポキシ化合物及び有機燐化合物を含む溶媒システム中に溶解し、続いて電子供与活性化剤を混合し均一、透明な液を形成する。次に、有機酸無水物、有機酸、エーテル、ケトン等の共沈剤を得られた溶液中に加え、遷移金属ハロゲン化チタンまたはその誘導体と混合し沈殿を形成せしめる。次に沈殿固体を濾過して取り出し、トルエン及びヘキサンにて洗浄、チタン含有固体触媒成分（Ａ）を得る。
成分（Ｂ）は有機アルミニウム化合物である。
【０００９】
ハロゲン化金属調製剤は成分(A)を調製している間に随意用いられる。該ハロゲン化金属調製剤は、Bi、Zn、Pb、Ca、Hg、V、Fe、Co及びSrのハロゲン化物、又はその混合物より選択される。
【００１０】
【発明の実施の形態】
１．ハロゲン化マグネシウム溶液の調製
ハロゲン化マグネシウム溶液は、実質的に有機エポキシ化合物及び有機燐化合物を含む溶媒システム中に、他の不活性希釈剤と共に、または無しにハロゲン化マグネシウムを溶解し、次に電子供与活性化剤を溶媒システムに加え得た均一な溶液である。
【００１１】
該本発明による成分（Ａ）のハロゲン化マグネシウムは、２ハロゲン化マグネシウム、水またはアルコール等との２ハロゲン化マグネシウム錯体、及びハロゲン原子がハイドロカルボキシル基又はハロハイドロカルボキシル基により置換された２ハロゲン化マグネシウム誘導体を含む。具体的には、該２ハロゲン化マグネシウムは、二塩化マグネシウム、二臭化マグネシウム及び／又は二ヨウ化マグネシウムである。最も好適なマグネシウムは二塩化マグネシウムである。
【００１２】
使用したハロゲン化マグネシウムの粒子サイズは、攪拌により容易に溶解するサイズが好ましい。溶解温度は約０℃〜１００℃であり、３℃〜８０℃が好ましい。ヘキサン、ヘプタン、オクタン、ベンゼン、トルエン、キシレン、1,2-ジクロロエタン、クロロベンゼン及びその他の炭化水素、又はハロ炭化水素の様な不活性希釈剤を溶媒システムに随意加え得ることができる、ベンゼン、トルエン及びキシレンが好ましい。最も好ましい希釈剤はトルエンである。
【００１３】
好適な有機エポキシ化合物には、脂肪族オレフィン、ジオレフィン、ハロゲン化脂肪族オレフィンまたはジオレフィン、グリシジルエーテル、不活性エーテル等２〜８炭素原子を有するものの酸化物を含む。好適な有機エポキシ化合物の例は、エチレンオキサイド、プロピレンオキサイド、ブチレンオキサイド、ブタジエンオキサイド、ブタジエンジオキサイド、エポキシクロロプロパン、メチルグリジジルエーテル、ジグリシジルエーテル等である。エチレンオキサイド、プロピレンオキサイド及びエポキシクロロプロパンが好ましく、更にエポキシクロロプロパンが最も好ましい。
【００１４】
好ましい有機燐化合物は、例えばトリメチルリン酸、トリエチルリン酸、トリブチルリン酸、トリフェニルリン酸、トリメチル亜リン酸、トリエチル亜リン酸、トリブチル亜リン酸、トリフェニル亜リン酸、フェニルメチル亜リン酸等のリン酸又は亜リン酸のハイドロカビル又はハロハイドロカルビルエステルを含み、トリメチルリン酸、トリエチルリン酸及びトリブチルリン酸がより好ましく、トリブチルリン酸が最も好ましい。
【００１５】
本発明による成分(A)の該電子供与活性化剤は、例えばメタノール、エタノール、プロパノール、イソプロパノール、ブタノール、イソブタノール、２−エチルヘキサノール、ｎ−オクタノール及びグリセロールの様な、例えば１ないし８炭素原子を有する脂肪族アルコールまたはそれらに対応する異性体であり、エタノール、ブタノール、２−エトキシヘキサノール及びグリセロールが最も好ましい。該電子供与活性剤の例は、例えばメチルエーテル、エチルエーテル、プロピルエーテル、ブチルエーテル及びアミルエーテルの様な低級脂肪族エーテルも含む。
【００１６】
本発明成分Ａの該ハロゲン化マグネシウム均一溶液を調製している間に、該溶液中にハロゲン化金属調製剤を加えることができ、該ハロゲン化金属はBi、Zn、Pb、Ca、Hg、Ｖ、Fe、Cu及びSrのハロゲン化物、又はその混合物より選択される。本発明による触媒系中への該ハロゲン化金属成分の付加は、エチレン重合または共重合に於けるポリマー分子量に対して、該触媒系を使用する場合に比べより効果的な水素調節剤改良をもたらす。
【００１７】
本発明による成分Aの各種成分の量は、ハロゲン化マグネシウム１モル当たり以下の通りである。有機エポキシ化合物０．０１〜１０モル、好ましくは０．０２〜４モル、有機リン化合物０．０１〜１０モル、好ましくは０．０２〜４モル、電子−供与活性化剤０．００５〜１５モル、好ましくは０．０５〜１０モル、ハロゲン化金属０〜０．２モル、好ましくは０．０２〜０．０８モル、共沈剤０．０２〜０．８モル、好ましくは０．０３〜０．５モル、及び、ハロゲン化遷移金属チタン０．２〜２０モル、好ましくは1〜１５モルである。
【００１８】
２．固体の沈殿
上記方法により得たハロゲン化マグネシウムの均一溶液をチタン化合物と混合し、共沈剤存在下に高温にて一定時間攪拌し固体沈殿物を形成させた。
本発明の成分（Ａ）の該共沈剤は、無水酢酸、無水フタル酸、無水コハク酸、無水マレイン酸、ピロメリット酸二無水物、酢酸、プロピオン酸、ブチル酸、アクリル酸、メタクリル酸、アセトン、メチルエチルケトン、ベンゾフェノン、メチルエーテル、エチルエーテル、プロピルエーテル、ブチルエーテル、アミルエーテル等の様な有機酸、有機酸無水物、エーテル、ケトン、又はその混合物を含む。有機酸無水物が好ましく、脂肪族無水物が最も好ましい。
【００１９】
固体沈殿の工程は２方法の１つにより実施できる。１つの方法は、−３５℃〜６０℃に範囲にてチタン化合物をハロゲン化マグネシウム液に滴下し加え、温度をゆっくり１０℃〜１２０℃、好ましくは６０℃〜１００℃の範囲に上昇しながら固体を沈殿させることを含む。もう一つの方法は、上記と同一条件下にハロゲン化マグネシウム均一溶液をチタン化合物内に滴下し加え固体を沈殿させることを含む。両方法とも反応システム内には共沈殿剤が存在しなければならない。共沈殿剤は、ハロゲン化マグネシウム溶液が得られた後、又は工程１にてハロゲン化マグネシウムと一緒に加えることができる。あるいは、２またはそれ以上の共沈殿剤を同時に加えることができる。
【００２０】
均一な固体粒子を得るには沈殿工程をゆっくり行うべきである。ハロゲン化チタンを滴下し加える方法を採用する場合、工程は約１０分〜６時間かけて行うことが好ましい。温度をゆっくり上げる方法を採用する場合、温度の増加速度は１時間当たり約４℃〜約１００℃の範囲が好ましい。
【００２１】
この工程で使用する液状チタン化合物又はその誘導体は、式中のＸがハロゲンであり、Ｒが同一または異なるハイドロカルビル基であり、ｎが０〜４の整数である一般式ＴｉＸn（ＯＲ）4-nである純粋な液状、又はで不活性希釈剤の溶液である。化合物の例は四塩化チタン、四臭化チタン、四ヨウ化チタン、テトラブトキシチタン、テトラエトキシチタン、クロロトリエトキシチタン、ジクロロジエトキシチタン、トリクロロエトキシチタン等である。四塩化チタンが最も好ましい。
【００２２】
混合液より分離された後、固体沈殿物は更に不活性希釈剤で洗浄され、無効なチタン化合物及びその他不純物が除かれた。ここに用いた不活性希釈剤はヘキサン、ヘプタン、オクタン、1,2-クロロエタン、ベンゼン、トルエン及びその他の炭化水素物である。
【００２３】
固体触媒成分（Ａ）の特徴及び化学組成
上記工程より得られる本発明による成分（Ａ）は、平均粒子サイズ２〜２５ミクロン、５０Ｍ2/ｇ以上、好ましくは２００Ｍ2以上の高比表面積を持り粉末状の固体粒子である。成分（Ａ）の粒子サイズは調製条件を変えることでコントロールできる。固体触媒成分(A)は以下の化学成分を持つ、チタン１．５〜７．０ｗｔ％、マグネシウム１０〜３０ｗｔ％、ハロゲン３０〜７５ｗｔ％である。
【００２４】
成分（Ｂ）は、Ｒが水素、又は1−２０個の炭素原子を有するハイドロカルビル基であり、好ましくはアルキル、アラルキル、又は芳香基等であり、Ｘはハロゲン、好ましくは塩素又は臭素であり、ｎ'が０＜n'≦３の整数である一般式ＡｌＲn'Ｘ3-n'である有機アルミニウム化合物である。化合物の例はトリメチルアルミニウム、トリエチルアルミニウム、トリ-イソブチルアルミニウム、トリオクチルアルミニウムの様なトリアルキルアルミニウム；ジエチルアルミニウム水素化物、ジ−イソブチルアルミニウム水素化物の様な水素化アルキルアルミニウム；ジエチル塩化アルミニウム、ジ-イソブチル塩化アルミニウム、エチルアルミニウムセスキクロライド、エチル２塩化アルミニウムの様なハロゲン化アルキルアルミニウムであり、トリエチルアルミニウム及びトリイソブチルアルミニウムが好ましい。
本発明による触媒系では、成分ＡのＴｉに対する成分ＢのＡｌのモル比は５〜１０００であり、好ましくは１００〜８００である。
【００２５】
本発明による成分Ａの調製方法は以下の工程を含む。
（ａ）電子供与活性化剤を、随意ハロゲン化金属調製剤と共に連続攪拌しながら、実質的に有機エポキシ化合物及び有機燐化合物を含む溶媒システム中のハロゲン化マグネシウム溶液に溶解し、均一な溶液を形成する、
（ｂ）チタン化合物を該均一溶液に滴下し加えるか、又は該均一溶液を共沈剤存在下にチタン化合物中に、約−３５〜６０℃の温度、好ましくは−３０〜５℃の温度で加え、次に反応液の温度を６０〜１１０℃に上昇して懸濁液を形成する；
（ｃ）該懸濁液を１０分間〜１０時間攪拌する。
（ｄ）該懸濁液より形成された沈殿物を濾過し、母液を除き、個体基質をトルエン又はヘキサンで洗浄しチタン含有個体触媒成分を得る。
【００２６】
本発明の触媒系の成分Ａ及び成分Ｂは重合システムに直接利用でき、又は前錯体形態にて利用することができる。
本発明の触媒系はエチレンのホモ重合に使用され、エチレンと他のオルドフィンとの共重合にも利用できる。好適なコモノマーにはプロピレン、ブテン、ペンテン、ヘキセン、オクテン、4-メチルペンテン-1が含まれる。
【００２７】
液相重合及び気相重合の両方が利用できる。ヘキサン、ヘプタン、シクロヘキサン、ナフタ、抽出オイル、水素化ガソリン、ケロセン、ベンゼン、トルエン及びキシレンの様な飽和脂肪族、又は芳香族炭化水素より選択された不活性溶媒が液相重合中の反応媒体として利用できる。重合の前に前重合を行うことができる。重合はバッチモード、セミ連続又は連続モードで実施可能である。
【００２８】
重合は室温ないし約１５０℃の範囲の温度、好ましくは約５０℃〜１００℃の範囲の温度で起こる。水素ガスはポリマーの分子量を制御する分子量制御体として利用することができる。
本発明を更に例示する為に、以下の実施例及び比較例を限定的ではなく示す。
【００２９】
【実施例】
実施例１
１．触媒の合成
無水塩化マグネシウム（０．０４２ｍｏｌ）、トルエン６０ｍｌ、エポキシクロロプロパン（０．０３２ｍｏｌ）、トリブチルリン酸（０．０２２ｍｏｌ）及びエタノール（０．０１７ｍｏｌ）は順番に、高度に精製された窒素で完全にパージされた反応器内に導入される。攪拌しながら温度を８０℃に上げその後混合物をこの温度に１５分間保ち、その間に固体は完全に溶解し均一な溶液が形成された。無水フタル酸（０．００７４ｍｏｌ）は溶液に加え、次に溶液は更に１時間維持された。溶液は−２５℃に冷却された。４塩化チタン（０．５ｍｏｌ）を滴下し加え、次に温度をゆっくりと８０℃まで上げ、反応を３時間続けた。濾過後、固体部分をトルエンとヘキサンにて、それぞれ６回洗浄した。最後に、真空乾燥して固体触媒を得た。
【００３０】
（２）エチレン重合
ヘキサン（１０００ｍｌ）、トリエチルアルミニウム（２．５ｍｍｏｌ／Ｌヘキサン）及び得られた固体触媒成分（２．４ｍｇ（チタンをベースとして０．００２５ｍｍｏｌ））を、窒素ガスにより完全にパージされた２リットルのステンレス製オートクレーブに導入した。温度を７０℃まで上げた。エチレンをオートクレーブ内に導入し、圧を０．６ＭＰａ（Ｇ）に維持した。重合を７０℃の温度で２時間行った。重合の結果は表１に示した。
【００３１】
実施例２
１．触媒の合成
触媒は実施例１と同様の方法にて調製された。
２．エチレン重合
ヘキサン（１０００ｍｌ）、トリエチルアルミニウム（２．５ｍｍｏｌ／Ｌヘキサン）及び得られた固体触媒成分（５．２ｍｇ（チタンをベースとし、０．００５０８ｍｍｏｌ））を、窒素ガスにより完全にパージされた２リットルのステンレス製オートクレーブに導入した。温度を７５℃まで上げた。水素ををオートクレーブ内に導入し、圧を０．２５ＭＰａ（Ｇ）に維持した。水素の添加を停止した後、エチレンをオートクレーブ内に導入し、圧を１．０ＭＰａ（Ｇ）に維持した。重合を８０℃の温度で２時間行った。重合の結果は表１に示した。顆粒状の外観及びポリマー粒子の粒子分布を表２に示した。
【００３２】
実施例３
１．触媒の合成
実施例１で使用したエタノールをエタノール０．０５４ｍｏｌ、ブタノール０．０３ｍｏｌである混合アルコールに変更した以外は実施例１同様に行った。
２．エチレン重合
実施例２に記載の重合操作を行った。結果は表１に示した。
【００３３】
比較例１
１．触媒の合成
触媒はＣＮ８５１００９９７．２内に開示の実施例１と同一方法にて、以下の如く調製された。無水塩化マグネシウム（０．０５ｍｏｌ）、トルエン（７５ｍｌ）、エポキシ塩化プロパン（０．１ｍｏｌ）及びトリブチルリン酸（０．０３ｍｏｌ）を高度に精製された窒素で完全にパージされた反応器内に導入した。攪拌しながら温度を５０℃に上げ、その後混合物をこの温度に２時間保ち、その間に固体を完全に溶解し均一な溶液を形成した。無水フタル酸（０．００８ｍｏｌ）は溶液に加え、次に溶液は更に１時間５０℃に維持した。溶液は−２５℃に冷却され、４塩化チタン（５５ｍｌ）を１時間かけて滴下し加えた。溶液を３時間かけ８０℃に加熱すると、その間に固形産物が沈殿した。ジイソブチルフタレート（０．０１２５ｍｏｌ）をこの温度で加えた。続いて混合液をこの温度で１時間維持した。固体部分を濾過により集め、トルエン（２×１００ｍｌ）で洗浄し、茶−黄色の固体沈殿物を得た。固形物をトルエン（６０ｍｌ）及び４塩化チタン（４０ｍｌ）の混合液で２時間、９０℃にて処理した。濾液を除いた後、この処理工程を繰り返した。固体をジクロロメタン（１００ｍｌ）で洗浄し、次にヘキサン（４×１００ｍｌ）で洗浄した。
上記の操作により固体触媒成分（Ａ）を得た。固体触媒成分は１．９２重量％のチタン、１７．５重量％のマグネシウム、５６．５重量％の塩素、１３．２重量％のジイソブチルフタレン酸、０．３２重量％のトリブチルリン酸を含んでいたい。比表面積は２９０ｍ2／ｇであった。
【００３４】
２．エチレン重合
実施例記載の重合操作を行った。結果は表１に示した。
【００３５】
比較例２
１．触媒の合成
以下の様なＪＰ４９−５１３７８の明細書内開示の工程を実施した。市販の無水塩化マグネシウム（１０ｍｏｌ）をヘキサン（１０Ｌ）中に懸濁した。エタノール（６０ｍｏｌ）を懸濁液内に室温にて滴下し加え、３０分間攪拌した。ＡｌＥｔ2Ｃｌ（３１ｍｏｌ）を、システムをさらに３０分間、４０℃以上にならない様に維持しながら攪拌している最中に滴下し加え、ＴｉＣｌ4（５ｍｏｌ）を加えた。反応は６０℃、６時間攪拌して行った。沈殿を濾過し、ヘキサンで洗浄、触媒を得た。
２．エチレン重合
実施例記載の重合方法を実施した。結果は表１に示した。ポリマー粒子サイズの分布は表２に示した。
【００３６】
【表１】
0004394280.tif 000002
【００３７】
【表２】
0004394280.tif 000003
【００３８】
表１掲載の実施例２、実施例３、比較例１及び比較例２のデータより、本発明の触媒の活性が比較的高いことが示された。表２掲載の実施例２及び比較例２のデータによれば、本発明の触媒を利用し重合したエチレンポリマーはより狭い粒子サイズ分布と良好な粒子形態を有することは明らかである。
【００３９】
実施例４
１．触媒の合成
実施例１で使用したエタノールをブタノール（０．０７ｍｌ）に変更した以外同一に実施例１を実施した。
２．エチレン重合
実施例１に記載の重合方法を実施した。結果は表３に示した。
【００４０】
実施例５
１．触媒の合成
実施例１で使用したエタノールをメタノール（０．０７ｍｌ）に変更した以外は同一に実施例１を実施した。
２．エチレン重合
実施例１に記載の重合方法を実施した。結果は表３に示した。
【００４１】
【表３】
0004394280.tif 000004
【００４２】
実施例６
１．触媒の合成
加えたエタノール量を０．０１７ｍｏｌ（１ｍｌ）から０．０５１ｍｏｌ（３ｍｌ）に変更した以外は実施例１と同一に実施した。
２．エチレン重合
実施例１に記載の重合方法を実施した。結果は表４に示した。
【００４３】
実施例７
１．触媒の合成
加えたエタノール量を０．０１７ｍｏｌ（１ｍｌ）から０．１０２ｍｏｌ（６ｍｌ）に変更した以外は実施例１と同一に実施した。
２．エチレン重合
実施例１に記載の重合方法を実施した。結果は表４に示した。
【００４４】
実施例８
１．触媒の合成
加えたエタノール量を０．０１７ｍｏｌ（１ｍｌ）から０．２０４ｍｏｌ（１２ｍｌ）に変更した以外は実施例１と同一に実施した。
２．エチレン重合
実施例１に記載の重合方法を実施した。結果は表４に示した。
【００４５】
実施例９
１．触媒の合成
エチルエーテル（１ｍｌ）及びエタノール（１ｍｌ）を同時に加えた以外は実施例１と同一に実施した。
２．エチレン重合
実施例１に記載の重合方法を実施した。結果は表４に示した。
【００４６】
実施例１０
１．触媒の合成
加えたエポキシ化合物量を０．０７ｍｏｌに変更し、加えたトリブチルリン酸量を０．０２８ｍｏｌに変更し、エタノールをエチルエーテル（０．０１ｍｏｌ）に変更した以外は実施例１と同一に実施した。
２．エチレン重合
実施例１に記載の重合方法を実施した。結果は表４に示した。
【００４７】
【表４】
0004394280.tif 000005
【００４８】
実施例１１
１．触媒の合成
塩化マグネシウム溶解中に塩化亜鉛（０．５ｇ）を加えた以外は実施例１に同一に実施した。
２．エチレン重合
実施例１に記載の重合方法を実施した。結果は表５に示した。
【００４９】
実施例１２
１．触媒の合成
実施例１１を実施した
２．エチレン重合
加えたエチレン及び水素の圧をそれぞれ０．５ＭＰａに変更した以外は実施例１記載の重合法と同一に実施した。結果は表５に示した。
【００５０】
実施例１３
１．触媒の合成
実施例１１と同一に実施した。
２．エチレン重合
加えたエチレン及び水素の圧をそれぞれ０．２ＭＰａ及び０．４ＭＰａに変更した以外は実施例１に記載の重合方法と同一に実施した。結果は表５に示した。
【００５１】
実施例１４
１．触媒の合成
実施例１と同一に実施した。
２．エチレン重合
加えたエチレン及び水素の圧をそれぞれ０．５ＭＰａ及び０．５ＭＰａに変更した以外は実施例１に記載の重合方法と同一に実施した。結果は表５に示した。
【００５２】
実施例１５
１．触媒の合成
実施例１と同一に実施した。
２．エチレン重合
加えたエチレン及び水素の圧をそれぞれ０．２ＭＰａ及び０．４ＭＰａに変更した以外は実施例１に記載の重合方法と同一に実施した。結果は表５に示した。
【００５３】
【表５】
0004394280.tif 000006
【００５４】
表５掲載の結果より、ハロゲン化金属を本発明のエチレン重合に使用した場合、本発明の触媒は調製剤として水素を使用した場合に比べ、ポリマーの分子量に対しより良好な改良効果を有していることが分かる。同時にエチレンの重合に於いて、CN85100997.2に記載の触媒と比べ本発明の触媒は水素調製剤に対する感受性が高いことも分かる。
【００５５】
実施例１６
１．触媒の合成
実施例１と同一に実施した。
２．エチレン重合
ヘキサン（３００ｍｌ）及びヘキセン−１（４４ｍｌ）をガラス製フラスコに加えた。次に、トリエチルアルミニウム（７．４ｍｌ）及び得られた固体触媒成分（１４．７ｍｇ（チタンをベースとして０．０１４６７ｍｍｏｌ））を攪拌しながら加えた。混合液を５５℃に加熱した。次にエチレンを圧が０．０４ＭＰａに達するまでフラスコに加え、重合を５５℃で２時間行った。結果は表６に示した。
【００５６】
実施例１７
１．触媒の合成
実施例１と同一に行った。
２．エチレン重合
ヘキサン（１０００ｍｌ）、トリエチルアルミニウム２．５ｍｍｏｌ／Ｌヘキサン、ヘキセン（３０ｍｌ）及び実施例１で得た触媒成分（５．２ｍｇ（チタンをベースとして０．００５０８ｍｍｏｌ）を窒素ガスにより完全にパージされた２リットルのステンレス製オートクレーブに導入した。混合液を６５℃まで加熱した。次に圧が０．１ＭＰａ（Ｇ）に達するまでオートクレーブ内に水素を導入した。水素添加停止後、エチレンを圧ｇ０．５ＭＰａ（Ｇ）に達するまでオートクレーブ内に導入した。重合を７０℃にて２時間行った。重合の結果は表６に示した。
【００５７】
比較例３
１．触媒の合成
比較例２と同一に実施した。
２．エチレン重合
実施例１７に記載の共重合法と同一に実施した。結果は表６に示した。
【００５８】
【表６】
0004394280.tif 000007
【００５９】
【発明の効果】
本発明の触媒系は、従来技術と比較し、エチレン重合及び共重合に関する以下の明瞭な利点を有する。
【００６０】
１．ＣＮ８５１００９９７．２に開示のチタン含有固体触媒成分（Ａ）と比較し、本発明のチタン含有固体触媒成分（Ａ）は有機アルコール、有機エーテル等の電子供与活性剤を含む。それ故にエチレン重合に使用した場合、本発明の触媒系は非常に高い活性を有する。これは以下のデータより明瞭である。
【００６１】
ａ．水素圧（０．２５ＭＰａ）、エチレン圧（０．７５ＭＰａ）、温度８０℃、エチレン重合時間２時間の条件下、触媒系の重合活性は３９．６ｋｇＰＥ／ｇ ｃａｔ以上である。
【００６２】
ｂ．ＣＮ８５１００９９７．２の実施例２４の開示と同様に、水素圧（０．２５ＭＰａ）、エチレン圧（０．７５ＭＰａ）、温度８５℃、重合時間２時間の条件では、触媒の重合活性は５３７ｋｇ  ＰＥ／ｇ  Ｔｉ（約１０．７ｋｇ  ＰＥ／ｇ  ｃａｔ）である。ＣＮ８５１００９９７．２の実施例１に記載と同一方法にて調整された触媒を利用し、水素圧（０．２５ＭＰａ）、エチレン圧（０．７５ＭＰａ）、温度８０℃の条件下に２時間エチレン重合を行ったところ、触媒の重合活性は７．１ｋｇ  ＰＥ／ｇ  ｃａｔであった。
【００６３】
２．本発明の触媒１ｇ当たりのチタン含有量は４−７％であるのに対し、ＣＮ８５１００９９７．２の触媒中のチタン含有量は約２％に過ぎない。従って、本発明の活性成分の有効度は改善さ、又触媒のコストは下がっている。
【００６４】
３．本発明の触媒系の調製では、溶解と沈殿により触媒粒子が形成されるが、その際生じる触媒粒子は均一な微粒子密度を有している。従ってエチレン重合にこの触媒を使用すると、得られるポリマー粒子はより良好な粒子形態、より高い見かけ密度を有するようになり、一般には見かけ密度は０．３３−０．３９ｇ／ｍｌとなる。ＪＰ４９−５１３７８に比べポリマー粒子の見かけ密度は１５％以上高くでき、ポリマーの粒子サイズ分布は比較的狭くなる。ＪＰ４９−５１３７８に比べると１８０−４５０μｍの粒子含有量は３０．７ｗｔ％から８４ｗｔ％に変わった。
【００６５】
４．触媒系の調製に際し、触媒の固体粒子が形成された後にＣＮ９５１００９９７．２に記載の様にシステムをチタン化合物により活性化する必要がなく、従って発明の触媒では合成方法を大きく簡略化でき、チタン化合物の量も大きく減少でき、汚染を減らし、触媒にかかるコストも大幅に減らすこともできる。